Brevet FR2919293A1 — publié le 20090130

POLYMERES D'ETHYLENE ET D'ESTERS VINYLIQUES MODIFIES PAR GREFFAGE, LE1JR PROCEDE DE PREPARATION ET LEUR APPLICATION EN TANT QU'ADDITIFS AMELIORANT LES PROPRIETES A FROID DES HYDROCARBURES LIQUIDES . DOMAINE TECHNIQUE. La présente invention concerne la synthèse et l'utilisation de nouveaux polymères à base d'éthylène et d'ester vinyliques modifiés par greffage pour améliorer leur solubilité dans les hydrocarbures Iiquides, comme additifs bifonctionnels efficaces pour abaisser la filtrabilité et l'écoulement à basse température des hydrocarbures liquides en particulier les distillats moyens issus de la distillation du pétrole et les pétroles bruts. CONTEXTE TECHNIQUE ET ART ANTERIEUR. Depuis longtemps, l'industrie pétrolière a développé des additifs favorisant la filtrabilité des carburants aux basses températures : ce sont les polymères d'éthylène et d'acétate de vinyle et/ou de propionate de vinyle (EVA ou EVP), appelés additifs de TLF (Température Limite de Filtrabilité). Ils ont un rôle de modificateur de cristallisation et plus particulièrement le rôle de limiter l'agglomération et la taille des cristaux de paraffine formés à basse température, par exemple inférieure à 5 C, en vue de passer les filtres disposés à l'intérieur des moteurs à combustion interne ou dans les installations de chauffage. Ce type d'additifs, connu très largement par l'homme du métier, est systématiquement ajouté aux distillats moyens de type classique en sortie de raffinerie. Ces distillats additivés sont utilisés comme carburants pour moteur Diesel ou comme combustible de chauffage. Des quantités supplémentaires des ces additifs peuvent être rajoutés aux carburants vendus en stations service notamment pour satisfaire les spécifications grand froid. D'autres types d'additifs comme les copolymères d'éthylène, d'acétate de vinyle et d'ester de vinyle ramifié tels que les neodecanoate de vinyl (VeoVA) ayant un rôle 30 sur la TLF ont été décrits. notamment dans US 2004 /0226216. Pour améliorer à la fois la TLF et le point d'écoulement des distillats, on rajoute à ces additifs de TLF (EVA ou EVP) des additifs ayant la fonction d'agir soit seuls soit en combinaison avec ces additifs sur le point découlement des distillats. L'art antérieur décrit abondamment de telles combinaisons d'additifs améliorant à la fois la 35 température limite de filtrabilité et la température d'écoulement aux basses températures des distillats hydrocarbonés de type classique. R es eu, 264, ,0 71457-070 ï'_4-Tex ed,p,1 doc Ainsi, le brevet US 3 275427 décrit un distillat moyen de coupe de distillation comprise entre 177 et 400 C contenant un additif constitué de 90 à 10 % en poids d'un copolymère d'éthylène comprenant de 10 à 30% de motifs acétate de vinyle de poids moléculaire compris entre 1000 et 3000 et de 10 à 90 % en poids d'un polyacrylate de lauryl et/ou de polyméthacrylate de lauryl de masse moléculaire en poids variant de 760 à 100.000. Il est noté que la combinaison de ces polyacrylates et de ces EVA améliore à la fois la température de filtrabilité déterminée selon la norme NF EN116 et la température de point d'écoulement déterminée par la norme NF 60105. Pour le transport des pétroles bruts et distillats lourds par pipe, les auteurs du IO brevet US 3726653 ont été confrontés à l'amélioration de l'écoulement notamment aux basses températures auxquelles ces produits pouvaient se figer dans les pipes. Pour améliorer ces propriétés dans des compositions hydrocarbonées contenant des paraffines dont 5 à 20 % en poids ont un point d'ébullition supérieur à 350 C et un point de ramollissement supérieur à 35 C, les inventeurs proposent d'ajouter à ces 15 compositions de 10ppm à 2% en poids d'un mélange de polymère d'un ester oléfinique d'acides carboxyliques de 3 à 5 atomes de carbone avec un alcool de 14 à 30 atomes de carbone et de masse moléculaire en poids variant de 1000 à 1.000.000, avec un copolymère d'éthylène et d'acétate de vinyle (EVA) comprenant de 1 à 40, de préférence de 14 à 24 motifs acétate de vinyle de masse moléculaire moyenne de 20 20.000 à 60.000, le rapport molaire polymère d'ester oléfinique sur copolymère d'éthylène et d'acétate de vinyle variant de 0,1 à 10 :1. Pour contrôler la taille des cristaux de paraffines présentes à des teneurs de moins de 3% dans des distillats moyens ayant un point d'ébullition compris entre 120 C et à 480 C, les auteurs du brevet US 4156422 proposent d'ajouter à ces 25 distillats moyens de 10 ppm à 1% en poids d'un mélange d'un homopolymère d'un ester oléfinique d'acide acrylique ou méthacrylique comprenant une chaîne alkyl de 14 à 16 atomes de carbone et de masse moléculaire en poids variant de 1000 à 200.000, avec un copolymère d'éthylène et d'acétate de vinyle de masse moléculaire moyenne en nombre inférieure à 4000, le rapport molaire homopolymère d'ester oléfinique sur 30 copolymère éthylène et d'acétate de vinyle variant de 0,1 :1 à 20 :1. Cependant, les ressources en bases pour distillats moyens se sont diversifiées et ils présentent maintenant des compositions très différentes de celles des distillats moyens antérieurement produits et pour lesquels les additifs de filtrabilité notamment ceux à base de copolymères d'EVA ou d'EVP avaient été développés. En outre, 35 l'évolution des spécifications depuis l'an 2000, et plus récemment en 2005, a conduit le raffineur à formuler de façon distincte les distillats pour utilisation comme R Brevets 26400 16459-S-,,724-1 cmedepot doe 3 carburants Diesel dans les moteurs, et les fiouls domestiques utilisés dans les installations de chauffage. Les distillats utilisés sont généralement issus des opérations de raffinage notamment de la distillation directe des hydrocarbures, des procédés de craquage thermique, d'hydrocraquage et/ou de craquage catalytique et des procédés de viscoréduction. Avec la demande croissante en carburants Diesel, le raffineur cherche à introduire des coupes de sources autres que pétrolières qui sont plus difficilement utilisables dans ces carburants car induisant sur ceux-ci des comportements vis-à-vis de la tenue à froid beaucoup moins bons, en augmentant la température de filtrabilité et la température d'écoulement de ceux-ci. Paiini ces nouvelles sources de distillats, on trouve : - les coupes les plus lourdes issues des procédés de craquage et de viscoréduction concentrées en paraffines lourdes, comprenant plus de 18 atomes de 15 carbone, -les distillats synthétiques issus de la transformation du gaz tels que ceux issus du procédé Fischer Tropsch, - les distillats synthétiques résultant du traitement de la biomasse d'origine végétales ou animale, comme notamment le NexBTL 20 - et les huiles et/ou esters d'huiles végétales ou animales. Ces nouvelles bases carburants peuvent être utilisées seules ou en mélange avec des distillats moyens pétroliers comme base carburant et/ou base de fioul domestique, et elles comprennent de longues chaînes paraffiniques supérieures ou égales à 16 atomes de carbone. 25 On a constaté que la température de filtrabilité des distillats obtenus par combinaison des bases pétrolières et de ces nouvelles sources était augmentée et que l'ajout d'additif classique de filtrabilité de type EVA et/ou EVP pouvait demeurer inefficace vis-à-vis de l'abaissement de cette température de filtrabilité. Ce même phénomène a été constaté avec des coupes de distillats moyens de 30 nouveaux pétroles bruts arrivés sur le marché, beaucoup plus riches en paraffines à longues chaînes que ceux communément raffinés. II existe donc un besoin d'adapter les additifs de filtrabilité à ces nouvelles bases de distillats, et trouver des solutions pour améliorer conjointement le point d'écoulement de ceux-ci. 35 Une des voies choisies par la demanderesse est celle de l'amélioration de l'activité des additifs de filtrabilité classiques de type polymère d'éthylène et d'ester vinyliques, vis-à-vis de la température limite de filtrabilité des nouvelles bases de R Brescis 2h41ifi ^:_4-1 tedcp'i doc distillats moyens et de leur mélange avec des distillats classiques grâce à des modifications chimiques de ces polymères d'éthylène et d'ester vinyliques consistant à introduire des greffons le long de la chaîne polymère. Ces greffons visent à améliorer la solubilité de ces polymères d'éthylène et d'ester vinyliques dans les nouvelles bases sans altérer leur performance comme modificateurs de cristallisation, et donc leur efficacité sur leur point d'écoulement. Dans le brevet US 4161452, on décrit le greffage de monomères polymérisables tels que des acides carboxyliques insaturés sur des polymères polyoléfiniques en utilisant des procédés radicalaires en présence d'initiateurs. Dans le brevet US6106584, on décrit des copolymères comprenant des unités éthylène et des unités (2 ou plus) dérivant de monomères d'ester d'alkyle acrylate et méthacrylate estérifiés par des groupes alkyles ayant jusqu'à 15 atomes de carbones. Ces copolymères sont préparés par les méthodes classiques de polymérisation radicalaires en solution avec initiateurs de polymérisation sous hautes pressions, ces méthodes étant particulièrement délicates à mettre en oeuvre. Une méthode moins classique pour introduire des ramifications de type polymérique le long de la chaîne polymère a été décrite par Garcia F. G. et al dans Fur Polym J. 2002, 38, 759. Il s'agit du greffage de polyméthylméthacrylate sur un copolymère d'EVA par réaction de polymérisation radicalaire par transfert d'atomes (ATRP) en présence d'un système catalytique comprenant Cucl et Bipyridine à 80 C permettant d'atteindre un taux de greffage d'au plus 12% . Une telle méthode est plus facile à mettre en oeuvre car elle n'utilise pas la haute pression. RESUME DE L'INVENTION. Le premier but de la présente invention est de fournir de nouveaux copolymères d'éthylène et d'ester vinyliques modifiés chimiquement par greffage de ramifications. Les modifications chimiques des copolymères d'éthylène et d'ester vinyliques permettent d'une part d'abaisser la viscosité de ces polymères et d'autre part d'améliorer leur solubilité dans les hydrocarbures liquides tout en conservant voire en améliorant leur efficacité pour modifier le processus de cristallisation des paraffines contenues dans les hydrocarbures. Un autre but de l'invention est de fournir un procédé de préparation de ces nouveaux polymères, notamment via un procédé ATRP adapté au greffage chimique de polymères d'EVA avec des polyacrylates, voire un procédé ATRP amélioré par rapport à celui décrit dans la littérature. L'application vise en particulier l'additivation de bases type distillat pour carburant Diesel ou pour fioul domestiques, riches en paraffines, faiblement aromatiques et ayant en conséquence, un faible pouvoir solvant. R }Rc,cts 2o4( 2â4~9-( 24-Tcxtcdept t dnc Cette invention présente l'avantage de fournir des polymères très facilement solubles dans les hydrocarbures, de plus faible viscosité et utilisables en tant qu'additifs de filtrabilité pour hydrocarbures. L'amélioration de solubilité apportée par le greffage des polymères d'éthylène et 5 d'ester de vinyle permet d'obtenir des hydrocarbures additivés en polymères greffés qui conservent leurs caractéristiques de filtrabilité initiale à température ambiante et qui restent parfaitement filtrables au niveau des filtres se trouvant généralement en amont des systèmes d'alimentation de moteur ou des installations de chauffage. Par ailleurs, la diminution de viscosité des polymères apportée par le greffage permet d'accéder à des solutions concentrées en polymère dans les hydrocarbures à teneur réduite en solvant aromatique, sans pénaliser la pompabilité et la mise en oeuvre de ces solutions (contraintes de viscosité et de comportement rhéologique dans les systèmes de pompage ou d'injection). A cette fin, la présente invention propose un copolymère d'éthylène et d'ester de vinyle greffé, de masse molaire supérieure à 10000 g.mol-' comprenant : a) une unité dérivée de l'éthylène de formule A û (CH2-CH2)n dans laquelle n est un nombre entier qui varie de 45 à 650 ; b) au moins une unité de formule B : û (CH2-CHOCOR1)m_X dans laquelle m est un nombre entier qui varie de 5 à 110, et R1 est au moins un groupe choisi part ii les groupes alkyl linéaire ou ramifié en C1-C15 ; c) une unité de formule C : (CH2-CHOH)x1û dans laquelle xi va de 0 à 0,95 x; d) au moins une unité de formule D : û (CH2-CHG)x2û ou de formule D' ûCH2C(00OCH3)Q)x2û dans laquelle x2 est toujours différent de 0 et varie de 0,05 x à x, de préférence x2 vaut x et G représente un groupe de formule G1 ou G2 ou G3 où G1 est représenté par la formule --000CHCH3Q- G2 est représenté par la formule -000CH2Q- G3 est représenté par la formule -000CH2SQ dans lesquels Q représente - soit une unité de formule QI û(CH2-CZCOOR)piûXI où pi varie de 1 à 800; - soit une unité de formule Q2 û(CH2-CZOCOR)p2ûXq où p2 varie de 1 à 100; R Rrecets 2610n ,edel où X représente un halogène, de préférence Br ou I, q varie de 0 à 1, z représente un hydrogène ou un CH3, R représente un groupe alkyle linéaire ou ramifié, saturé ou insaturé en C1-C30 , de préférence en C4-C15 ; copolymère dans lequel x = x1 + x2 et x varie de 0,25 à 55; le % en moles des unités A dans le polymère est de 29 à 97% en moles; le % en moles des unités B dans le polymère est de 1 à 20% en moles; le % en moles des unités C dans le polymère est de 0 à 10% en moles ; le % en moles des unités D ou D' dans le polymère est de 0,6 à 64% en moles et le % en moles des unités Q dans D ou D' est de 8,2 à 99,9% en moles. Selon un mode de réalisation le copolymère d'éthylène et d'ester de vinyle greffé a une masse molaire comprise de 10500 à 30000 g.mol-1, et comprend : a) une unité dérivée de l'éthylène de formule A û (CH2-CH2)p dans laquelle n est un nombre entier qui varie de 45 à 650, de préférence 75 à 520. b) au moins une unité de formule B : û (CH2-CHOCOR1dans laquelle m est un nombre entier qui varie de 5 à 110, de préférence 10 à 75, et R1 est au moins un groupe choisi parmi les groupes alkyl linéaire ou ramifié en C1-C15 ; c) une unité de formule C : û (CH2-CHOH)x1û dans laquelle x1 va de 0 à 0,95 x, de préférence x1 vaut 0; d) au moins une unité de formule D : û (CH2-CHG)x2û dans laquelle x2 est toujours différent de 0 et varie de 0, 05 x à x, de préférence x2 vaut x et G représente un groupe de formule Gl ûOCOCHCH3Qû dans lequel Q représente -soit une unité de formule QI (CH2-CZCOOR)piûXq pl varie de 1 à 800, de préférence de 1 à 50 ; -soit une unité de formule Q2 û(CH2-CZOCOR)p2ûXq p2 varie de 1 à 100, de préférence de 1 à 10 ; où X représente un halogène, de préférence Br, q varie de 0 à 1, Z représente un hydrogène ou un CH3, R représente un groupe alkyle linéaire ou ramifié, saturé ou insaturé en C1-C30 ou de préférence en C4-C15; copolymère dans lequel x = xi + x2 et x varie de 0,25 à 55 de préférence de 0,5 à 40 ; R taie. cis 'n1(n'h4',-(C(, -_~-Te~rtsir~xn doc le % en moles des unités A dans le polymère est de 29 à 97% en moles, de préférence 54 à 90% en moles; le % en moles des unités B dans le polymère est de 1 à 20% en moles de préférence 3,5 à 1 1% en moles; le % en moles des unités C dans le polymère est de 0 à 10% en moles, de préférence 0% en moles; le % en moles des unités D dans le polymère est de 0,6 à 64% en moles de préférence 2,3 à 42% en moles et le % en moles des unités Q dans D va de 8,2 à 99,9% en moles, de préférence de 35 à 98,7% en moles. De préférence, dans les copolymères de l'invention Q représente une unité de formule Ql -(CH2-CZCOORq,)pi-Xq dans laquelle q vaut 0, pi varie de 1 à 50. De préférence, dans les copolymères de l'invention Rqi représente un groupement alkyle linéaire ou ramifié, saturé ou insaturé en C6-C15 de préférence en C8-C12. De préférence, dans les copolymères de l'invention Q représente une unité de formule Q2 û(CH2-CZOCORg2)p2ûXq dans laquelle q vaut 0, p2 varie de 1 à 10, z est H, et Rq2 représente un groupe alkyl ramifié en C5 à C25 de préférence en C5 à C15 dans lequel la ramification est située en n'importe quel point du radical alkyl, de préférence en position 2 ou 3 de la chaîne alkyle, de préférence de manière à obtenir un carbone tertiaire. De préférence, dans les copolymères de l'invention le groupe OCORg2 est choisi parmi les groupes pivalate, isopentanoate, isohexanoate, 2-ethylhexanoate, isoponanoate, isodécanoate, isotridécanoate, néononanoate, néodecanoate et néoundécanoate. De préférence, dans les copolymères de l'invention le radical OCORq2 provient des acides gras végétaux ou animaux dans lesquels le groupe Rq2 comprend des chaînes alkyles saturées ou insaturées, linéaires ou ramifiées en Cg à CL5 , de préférence en C12 à C15. Selon un mode de réalisation, dans les copolymères de l'invention l'unité de 30 formule B représente a) soit une unité de formule B' û(CH2-CHOCOR'1),,,'_, dans laquelle R'1 est le groupe CH-3, m' varie de 10 à 75 ; b) soit une unité de formule B" û(CH2-CHOCOR"1),,, dans laquelle R"1 est le groupe C2H5, m" varie de 10 à 75 ; 35 c) soit une unité de formule B"' --(CH2-CHOCOR"'1)0,.>>_,, dans laquelle R"'1 est un groupe alkyl ramifié en C5 à C15 dans lequel la ramification est H Hl e, ,H, :640, 2H-15Q-070724-Temedc,ot do, située en n'importe quel point du radical alkyl, de préférence en position 2 ou 3 de la chaîne alkyle, de préférence de manière à obtenir un carbone tertiaire, m"' varie de 10à75; soit un mélange de celles-ci, de préférence le mélange des unités B' et B" ou 5 des unités B' et B"' ou des unités B" et B"'. Selon un mode de réalisation, dans le copolymère selon l'invention: n=79 à 515; l'unité de formule B représente une unité de formule B' û(CH2-CH000R'1)n, dans laquelle R'1 est le groupe CH3, et m' varie de 10 à 71; xvarie de0,5à36avec x1=0. Q représente une unité de formule Q1 û (CH2-CHCOOR)piûXq dans laquelle q vaut 0, p1 varie de 1 à 50, et R représente un groupe alkyle linéaire ou ramifié, saturé ou insaturé en C1-C30 ou de préférence en C4- C15 le % en moles des unités A dans le polymère est de 54 à 90% en moles le % en moles des unités B dans le polymère est de 3,5% à 1% en moles, le % en moles des unités C dans le polymère est de 0% en moles le % en moles des unités D dans le polymère est de 2,3% à 42% en moles et le % en moles des unités Q dans l'unité D est de 35% à 98,7% en moles. Selon un autre objet, l'invention propose une procédé de préparation des polymères greffés selon l'invention comprenant les étapes de : i) fourniture d'un polymère d'éthylène et d'ester de vinyle de départ comprenant : 25 a) des unités dérivées de l'éthylène de formule A (CH2-CH2)ä b) au moins une unité de formule B : ù (CHz-CHOCORI)mp dans laquelle RI est au moins un groupe choisi parmi les groupes alkyl linéaires ou ramifiés en C1-C15; un groupe CH2SH ou CH2I ; n et m variant dans des gammes de valeur telles que les masses 30 moléculaires moyennes en nombre Mn du polymère de départ vont de 3000 à 20000g.moI-'; puis ii) introduction d'un initiateur de radicaux libres et réaction de polymérisation radicalaire au niveau des sites d'amorçages d'un monomère polymérisable de formule M1 CH2=CZCOOR, ou bien de formule M2 35 CH,=CZOCOR, monomère M1 ou M2 dans lequel Z représente un hydrogène ou un CH3, le groupe R représente un groupe alkyle linéaire ou ramifié, saturé K Btes els 26400 ^_6459-U eNtedelm du^ 10 15 20 ou insaturé en C1-C30, réaction telle que le degré de polymérisation pl du monomère M1 pour donner l'unité QI sur le site d'amorçage va de 1 à 800, ou bien le degré (le polymérisation p2 du monomère M2 pour donner l'unité Q2 sur le site d'amorçage va de 1 à 100. Selon un mode de réalisation le procédé de préparation des polymères greffés selon l'invention comprend les étapes de : j) fourniture d'un polymère d'éthylène et d'ester de vinyle de départ comprenant : a) des unités dérivées de l'éthylène de foiiuule A û (CH2-CH2)n- b) au moins une unité de formule B : û (CH2-CHOCORI),,,û dans laquelle Ri est au moins un groupe choisi parmi les groupes alkyl linéaires ou ramifiés en C1-CAS; n et m variant dans des gammes de valeur telles que les masses moléculaires moyennes en nombre Mn du polymère de départ vont de 3000 à 20000g.mo1-' ; puis réaction d'hydrolyse partielle des esters d'alkyles présents dans l'unité B telle que le taux d'hydrolyse est inférieur ou égal à 50% des sites hydrolysables, de préférence inférieur à 20% des dits sites, puis jjj) réaction d'estérification au moins partielle de ces sites par un 20 halogénure d'acide halogéné de formule XOC-CH2;Xj-CH3 dans laquelle j vaut 1 ou 2 et X représente un halogène de préférence Cl, telle que le taux d'estérification est supérieur à 50% de préférence 80%, ou encore de 100%; puis jjjj) réaction de polymérisation au niveau des sites d'amorçages porteurs 25 d'un halogène, d'un monomère de formule M1 CH2=CZCOOR, ou bien d'un monomère de formule M2 CH2=CZOCOR, monomère dans lequel Z représente un hydrogène ou un CH3, le groupe R représente un groupe alkyle linéaire ou ramifié, saturé ou insaturé en C1-C30, réaction telle que le degré de polymérisation pl du monomère M1 pour donner l'unité QI sur le site 30 d'amorçage va de 1 à 50, ou bien le degré de polymérisation p2 du monomère M2 pour donner l'unité Q2 sur le site d'amorçage va de 1 à 6. Selon un mode de réalisation dans le procédé de préparation selon l'invention l'étape jjjj) est effectuée par polymérisation radicalaire par transfert d'atomes (ATRP) en présence d'un système catalytique comprenant un métal de transition, de préférence 35 un halogénure de cuivre, tel que le CuBr, et un ligand azoté. R '$ecet 5'26-$U' _x,159-070%_1 Teated-pet doc 15 10 Selon un autre mode de réalisation dans le procédé de préparation selon l'invention l'étape jjjj) est effectuée par voie radicalaire en présence d'un initiateur de radicaux. Selon un autre mode de réalisation dans le procédé de préparation selon l'invention l'étape jj) est suivie d'une étape kkk) de greffage d'un polyacrylate fonctionnalisé de fonnule TOC-(CH2-CHCOOR)pi- dans laquelle pl et R sont tels que défini précédemment et T représente un halogène en particulier le Cl ou un groupe OH, sur les groupes alcool du copolymère partiellement hydrolysé obtenu à l'étape jj). De préférence, dans le procédé selon l'invention le taux de greffage en poids des unités de copolymères QI ou Q2 obtenues par polymérisation des monomères de type MI ou M2 sur lesdits sites d'amorçage est de 10 à 80% de préférence de 15 à 70%. Selon un autre objet l'invention fournie une solution concentrée d'un polymère selon l'invention dans un distillat hydrocarboné, de préférence à une concentration de plus de 50% en poids, de préférence de 60 à 80% en poids. Selon un autre objet l'invention propose l'utilisation de la solution concentrée comme additif de filtrabilité et d'écoulement pour les hydrocarbures de type distillats moyens. De préférence, cette utilisation est effectuée dans les hydrocarbures dont la teneur en n-paraffines contenant plus de 18 atomes de carbone supérieure à 4% en poids De préférence on utilise la solution concentrée selon l'invention comme base pour les carburants pour moteurs Diesel et les fiouls domestiques. Selon un autre objet l'invention propose un additif bifonctionnel pour abaisser la filtrabilité et l'écoulement à basse température des hydrocarbures liquides comprenant un polymère greffé selon l'invention. Selon un autre objet l'invention propose des distillats moyens comprenant au moins une partie majeure d'une coupe hydrocarbonée de type distillat moyen de teneur en soufre inférieur à 5000 ppm de préférence inférieur à 500 ppm, et plus préférentiellement inférieur à 50 ppm, et d'une partie mineure d'au moins un additif bifonctionnel de filtrabilité et d'écoulement défini ci dessus. De préférence, dans les distillats selon l'invention, la partie majeure est constituée par les distillats de température d'ébullition comprise entre 150 et 450 C, de température de cristallisation commençante Tcc supérieure ou égale à -5 C, de préférence comprise entre -5 C et +10 C, et comprend les distillats de distillation directe, les distillats sous vide, les distillats hydrotraités, les distillats issus du craquage catalytique et/ou de l'hydrocraquage de distillats sous vide, les distillats résultant de procédés de conversion type ARDS (par désulfuration de résidu R B e' ets'6100'_ b459-070724-Te_eiedelx, dcc 11 atmosphérique) et/ou de viscoréduction, les distillats issus de la valorisation des coupes Fischer Tropsch, les distillats résultant de la conversion BTL (biomass to liquid) de la biomasse végétale et/ou animale, prise seule ou en combinaison, et les esters d'huiles végétales et animales ou leurs mélanges. De préférence, les distillats selon l'invention ont une teneur en n-paraffines contenant plus de 18 atomes de carbone supérieure à 4% en poids . De préférence, les distillats selon l'invention ont teneur en poids de n-paraffines dont le nombre de carbone est supérieur à 24, est supérieure ou égale à 0,7%. De préférence, les distillats selon l'invention ont une teneur en poids de n- paraffines ayant un nombre de carbone variant de C24 à C40 varie de 0,7 à 2%. Selon un autre objet l'invention propose des carburants Diesel comprenant de 0 à 500 ppm de soufre et comprenant au moins un distillat selon l'invention. De préférence, le carburant comprend un distillat selon l'invention dans lequel la partie mineure comprend de 10 à 5000 ppm d'au moins un additif bifonctionnel de filtrabilité et d'écoulement décrit plus haut éventuellement en mélange d'autres additifs détergents, dispersants, désémulsifiants, anti-mousses, biocide, réodorants, améliorants de cétane, anti-corrosions, modificateurs de friction, améliorants de lubrifiance, de combustion, de point de trouble, de point d'écoulement, d'antisédimentation et de conductivité. Selon un autre objet l'invention propose un fioul de chauffage comprenant de 0 à 5000 ppm de soufre comprenant au moins un distillat selon l'invention. Selon un autre objet l'invention propose un fioul lourd comprenant au moins un distillat selon l'invention. D'autres caractéristiques et avantages de l'invention apparaîtront à la lecture de la description détaillée qui suit et des modes de réalisation préférés de l'invention. DESCRIPTION DETAILLEE DES MODES DE REALISATION. Description des polymères de départ. Les copolymères d'éthylène et d'ester vinyliques de départ utilisés dans le procédé de l'invention sont des copolymères statistiques comprenant : a) une unité dérivée de l'éthylène de formule A û (CH2-CH2), b) au moins une unité de formule B : (CH2-CHOCOR1)m dans laquelle et R, est au moins un groupe choisi parmi les groupes alkyl linéaire ou ramifié en C1-C15, le groupe CH2SH ou CH21 ; n et m variant dans des gammes de valeur telles que les masses moléculaires 35 moyennes en nombre Mn du polymère de départ vont de 3000 à 20000g.mol-1 , de préférence de 5000 à 15000g.mo1-1. De préférence n est un nombre entier qui varie de 45 à 650 et m est un nombre entier qui varie de 5 à 110. R Bre. ets 2( 40C, 2645)- u,0 î24-Tr,iedep .t duc 12 Selon un mode particulier, lequel l'unité de formule B représente a) soit une unité de formule B' ù(CH2-CHOCOR'1)m' dans laquelle R'1 est le groupe CH3, m' varie de 10 à 75 ; b) soit une unité de formule B" ù(CH2-CHOCOR"1)m dans laquelle R"1 est le groupe C2H5, m" varie de 10 à 75 ; c) soit une unité de formule B"' ù(CH2-CHOCOR"'1)m,,, dans laquelleR"'1 est un groupe alkyl ramifié en C5 à C15 dans lequel la ramification est située en n'importe quel point du radical alkyl, de préférence en position 2 ou 3 de la chaîne alkyle, de préférence de manière à obtenir un carbone tertiaire, m'"variede10à75; soit un mélange de celles-ci, de préférence le mélange des unités B' et B" ou le mélange des unités B' ou B" avec B'. De préférence le groupe OCOR1 est un acétate de vinyle EVA ou un propionate de vinyle EVP ou encore un neoalkanoate de vinyle EVeo. On peut aussi utiliser des unités de formule B dans laquelle R1 est un groupe CH2SH ou CH2I. C'est le nombre m de groupes esters, et leur distribution statistique le long de la chaîne qui contrôle la longueur moyenne des segments polyéthylène, et en conséquence la solubilité du polymère dans le gazole. L'EVA et/ou EVP et/ou EVeo peut s'incorporer dans le cristal de paraffine, et ainsi contrôler la cristallisation des paraffines en modifiant la taille et la forme des cristaux. Dans le cas c) relative à l'unité de formule B' les groupes esters d'alkyl ramifiés sont des groupes de C5 à C15 dans lequel la ramification est située en n'importe quel point du radical alkyl, de préférence en position 2 ou 3 de la chaîne alkyle, de préférence de manière à obtenir un carbone tertiaire. De préférence le groupe neoalkanoate OCOR"' est choisi parmi les groupes pivalate, isopentanoate, isohexanoate, 2-ethylhexanoate, isononanoate, isodécanoate, isotridécanoate, néononanoate, néodecanoate et néoundécanoate. Description générale des procédés de préparation des polymères greffés selon l'invention. Le procédé de préparation de polymères à base d'éthylène et d'ester de vinyle, selon l'invention s'effectue en présence d'initiateurs de radicaux, par exemple de type peroxide. Cet agent va permettre d'initier la réaction de polymérisation radicalaire d'un monomère vinylique substitué sur le copolymère d'ethylène et d'ester de vinyle de départ tel que décrit plus haut. Durant cette étape on forme les sites d'amorçage sur lesquels s'effectue la copolymérisation du monomère, selon un procédé classique de polymérisation radicalaire. R 13iesets264W! Dé15R-011(t723-Textedepot doc 13 Ainsi, on passe soit par la formation d'un radical libre C situé sur le squelette du polymère d'éthylène et d'ester de vinyle de départ au niveau du carbone tertiaire de l'unité B et correspondant à : û (CH2-C OCORI)m, soit par la formation d'un radical libre C situé sur le motif ester branché sur l'unité ester du polymère d'éthylène et d'ester de vinyle de départ au niveau du premier carbone du groupe alkyl RI de l'unité B et correspondant à: -- (CH2-CHOCOC HRri)m . Puis la polymérisation s'effectue par voie radicalaire en présence d'un monomère vinylique substitué polymérisable au niveau du site d'amorçage porteur du radical libre C . Lorsque le groupe RI est un groupe CH2SH ou CH2I, la polymérisation du monomère vinylique substitué s'effectue soit sur l'atome S soit sur le carbone porteur de l'iode en tant que site d'amorçage.. Selon un autre mode de réalisation, le polymère d'éthylène et d'ester de vinyle de départ, est préalablement activé par introduction de sites d'amorçage halogénés avant la réaction de polymérisation d'un monomère vinylique substitué. Dans ce cas, cette polymérisation peut s'effectuer soit par un procédé par transfert d'atomes (ATRP) en présence d'un système catalytique, soit par un procédé classique de polymérisation radicallaire en présence d'initiateurs de radicaux. Le procédé par ATRP est mis en oeuvre en présence d'un système catalytique comprenant un métal de transition et un ligand azoté. Dans ce cas, on peut obtenir un copolymère greffé par des motifs polyéthylène substitués, et éventuellement porteur d'un halogène. Pour effectuer le greffage du monomère ester de vinyle par ATRP, il est tout d'abord nécessaire de former un copolymère activé en créant sur le copolymère des sites d'amorçage. Ce copolymère activé s'obtient en hydrolysant partiellement les groupes OCORI de l'unité B présents dans la chaîne du polymère dans un premier temps, puis en les estérifiant totalement. Ce mode opératoire d'hydrolyse puis estérification est analogue à celui décrit par Garcia F. G. et al dans Eur Polym J. 2002, 38, 759. Ainsi, le copolymère d'éthylène et d'ester vinylique activé est obtenu par une première étape d'hydrolyse partielle des esters présents dans l'unité B d'un copolymère éthylène- ester de vinyle de départ tel que décrit plus haut. L'hydrolyse est effectuée par méthanolyse basique, et le taux de conversion des groupes ester de vinyle en groupe alcool vinylique est controlé par le volume de solution basique introduit. Ainsi en faisant varier le taux d'hydrolyse de l'étape a) du procédé, on fait donc varier le nombre de greffons Q branchés sur le copolymères final. R Brev ts 2b400 2b159.07073-Testedepxt do,: 14 Cette étape d'hydrolyse est suivie d'une estérification totale ou partielle des groupes alcool vinyliques formés à l'étape précédente par un halogénure d'acide alpha halogéné de préférence le chlorure de 2-chloro-propionate ou selon une variante avec un halogénure d'acide alpha dihalogéné tel que le chlorure de dichloroacétyle. Pour obtenir le polymère greffé de l'invention par réaction de polymérisation radicalaire par transfert d'atomes (ATRP), il s'est agit d'adapter le procédé décrit dans Garcia F. G. et al dans Eur Polym J. 2002, 38, 759 au problème particulier des copolymères d'éthylène et d'ester vinylique de départ généralement utilisés dans les carburants Diesel, dont la masse moléculaire varie approximativement de 5000 à I 0 20.000. De ce fait, le système catalytique utilisé dans l'invention comprend un halogénure d'un métal appartenant au groupe des métaux de transition, de préférence un halogénure de cuivre, ou encore de préférence le CuBr. En effet on a pu noter que la polymérisation est plus rapide avec le CuBr qu'avec le CuCI. I5 Le système catalytique utilisé dans l'invention comprend aussi un ligand azoté, de préférence une polyalkylamine de formule H-[NR-(CH2)i-1-NH2(I), dans laquelle R est l'hydrogène ou un radical hydrocarboné comprenant de 1 à 10 atomes de carbone, i et j sont des entiers variant de 2 à 10, de préférence de 2 à 5. De préférence, la polyamine est le pentaméthyldiethylènetriamine (PMEDTA). 20 Ainsi la combinaison CuBr/ PMEDTA donne les meilleurs résultats et permet d'obtenir un meilleur amorçage et un meilleur contrôle de la polymérisation, notamment une distribution de taille plus fine. Le greffage sur le copolymère activé est ensuite effectué par ATRP (Polymérisation Radicalaire par Transfert d'Atome) en présence d'un système 25 catalytique comprenant un métal de transition et un ligand azoté. Durant cette étape, on effectue la polymérisation contrôlée d'un monomère d'ester vinylique contenant de 1 à 30 carbones dans sa chaîne, de préférence acrylique au niveau des sites d'amorçages porteurs d'un halogène. Cette polymérisation sur le site d'amorçage permet le greffage des motifs polyesters ou plus particulièrement des motifs 30 polyacrylates. Cette étape a été optimisée et adaptée par rapport à celle décrite par Garcia pour tenir compte des structures et des propriétés des polyacrylates utilisés dans l'invention. Ainsi le système catalytique utilise de préférence du CuBr pour augmenter la vitesse de réaction et faciliter les échanges. Le système catalytique utilise aussi de 35 préférence le pentaméthyldiethylènetriamine (PMEDTA) pour obtenir un meilleur amorçage et un meilleur contrôle de la polymérisation, notamment une distribution de taille plus fine. Cette réaction s'effectue avantageusement dans un solvant aromatique, R Brn'els26401i26,159-1,17_ir 15 de préférence le toluène, à une température comprise entre 30 C et 120 C, pendant 1 à 10 h, de préférence 3h à 80 C, Le ratio molaire amorceur/CuBr/ligand variant autour de la stoechiométrie. Selon une variante, on peut aussi obtenir les polymères greffés selon l'invention en utilisant un procédé classique de polymérisation par voie radicalaire en présence d'un initiateur de radicaux sur le copolymère activé et porteur de sites d'amorçage. Cette variante est particulièrement intéressante en cas de mise en oeuvre à l'échelle industrielle bien que le contrôle de la polymérisation et des longueurs de chaînes soit plus difficile à maîtriser que dans le procédé ATRP. Selon une autre variante, on peut aussi obtenir les polymères greffés selon l'invention en effectuant un couplage direct, sur les groupes alcool d'un copolymère partiellement hydrolysé tel que décrit plus haut, d'un polyacrylate fonctionnalisé de formule TOC-(CHz-CHCOOR)p,- dans laquelle pl et R sont tels que défini plus haut et T représente un halogène en particulier le Cl ou un groupe OH. Il s'agit d'une estérification à température ambiante en présence d'une amine de type pyridine dans un rapport stoechiométrique. Description des monomères vinyliques substitués. La polymérisation au niveau des sites d'amorçages porteurs soit d'un radical libre, soit d'un halogène, s'effectue avec des monomères vinyliques substitués de 20 deux types : On utilise de préférence un monomère de formule M1 CH2=CZCOOR, dans lequel Z représente un hydrogène ou un CH3, le groupe R représente un groupe alkyle linéaire ou ramifié, saturé ou insaturé en C1-C30, c'est-à-dire des l esters méthacryliques et/ou acryliques qui donneront une fois polymérisés des 25 polyméthacrylates ou polyacrylates Le monomère M1 ester méthacrylique et/ou acrylique est choisi parmi les composés dont le groupement R comprend de 1 à 30 atomes de carbone pouvant contenir des motifs mono ou poly aromatiques, de préférence 2 à 20 atomes de carbone de préférence encore de 4 à 18 atomes de carbone, ou encore de 6 à 15 atomes 30 de carbone, ou encore de 8 à 12 atomes de carbone. Les monomères M1 d'esters préférés sont choisis parmi le poly (2-ethylhexylacrylate), le polyacrylate de lauryle. On utilise aussi un monomère de formule M2 CH2=CZOCOR, dans lequel Z représente un hydrogène ou un CH3, le groupe R représente un groupe alkyle linéaire ou ramifié, saturé ou insaturé en C1-C30. De préférence, le groupe R représente ici 35 dans M2 un groupe alkyl ramifié en C5 à C15 dans lequel la ramification est située en n'importe quel point du radical alkyl, de préférence en position 2 ou 3 de la chaîne alkyle, de préférence de manière à obtenir un carbone tertiaire. De préférence le R [3re,rts.2(4(, (4 ?9-ë7 ;'4-F iedeput dnc 16 groupe OCOR est choisi parmi les groupes pivalate, isopentanoate, isohexanoate, 2-ethylhexanoate, isononanoate, isodécanoate, isotridécanoate, néononanoate, néodecanoate et néoundécanoate. Grâce à la présence des groupes polaires, ces monomères vont créer des greffons polymères capables de venir bloquer la croissance des cristaux de paraffine. Par ailleurs, ces greffons peuvent aussi favoriser la formation de nouveaux germes et aussi apporter un effet dispersant, propriétés intéressantes pour la tenue à froid. Ces monomères d'esters ont été choisis car ils conduisent à des polymères de faible température de transition vitreuse Tg supérieure à -80 C, de préférence comprise de 80 C à -50 C. Leur groupement alkyle n'est pas trop long et va de 1 à 15 carbones. De ce fait ils peuvent contribuer à baisser la viscosité du copolymère final. Structure et propriétés des polymères d'éthylène et d'ester vinyliques greffés obtenus dans l'invention. Le nombre de greffons introduits dépend du nombre de sites amorceurs généré 15 avant l'étape de greffage. La taille ou la longueur des greffons définie par la valeur de p (pl dans l'unité QI ou p2 dans l'unité Q2), est contrôlée par le nombre de sites amorceurs présents dans le polymère activé et le taux de monomère d'ester introduit à l'étape de greffage. A taux constant de monomères d'ester, plus le nombre de site est important, plus la 20 taille du greffon sera faible et inversement plus le nombre de site est faible, plus la taille du greffon sera importante. Les masses molaires, mesurées par GPC, des copolymères selon l'invention sont supérieures à 10000 g.mol-1, de préférence comprises entre 10000 et 40000 g.mol-' ou encore comprise de 10500 à 30000 g.mol-l' de préférence encore comprise entre 25 12000 et 20000 g.mol-' Selon l'invention, les copolymères d'éthylène et d'ester de vinyle greffés, de masse molaire supérieure à 10000 g.mol-lcomprenent : a) une unité dérivée de l'éthylène de formule A û (CH2-CH2)nû ; b) au moins une unité de formule B : û (CH2-CHOCOR1)m-xû dans laquelle R1 30 est au moins un groupe choisi parmi les groupes alkyl linéaire ou ramifié en C1-C15 ; c) une unité de formule C : û (CH2-CHOH)xlû; d) au moins une unité de formule D : û (CH2-CHG)x2û ou de formule D' ûCH2C(OCOCH3)Q)x2û dans laquelle G représente un groupe de formule GI ou G2 ou G3 où 35 G1 est représenté par la formule ûOCOCHCH3Q- G2 est représenté par la formule ûOCOCH2Q- G3 est représenté par la formule ûOCOCH2SQ R Rre'ets'(4001649-07C',4-Tectedepi do, dans lesquels Q représente -soit une unité de formule Q1 ù(CH2-CZCOOR)plùXq où; -soit une unité de formule Q2 ù(CH2-CZOCOR)p2ùXq où; où X représente un halogène, de préférence Br ou I, q varie de 0 à 1, z 5 représente un hydrogène ou un CH3, R représente un groupe alkyle linéaire ou ramifié, saturé ou insaturé en C1-C30 , de préférence en C4-C15 ; copolymère dans lequel n est compris entre 48 et 643, et préférentiellement entre 79 et 515 m est compris entre 5 et 105, et préférentiellement entre 10 et 71 10 x (x = xi + x2) est compris entre 0,25 et 52, et préférentiellement entre 0,5 et 36 xi est compris entre 0 et 0,95x, de préférence xi = 0 x2 est compris entre 0,05x et x, de préférence x2 = x pi varie de 1 à 800, et préférentiellement entre 1 et 50. p2 varie de 1 à 100, et préférentiellement de 1 à 6. 15 Le % en moles des unités A dans le polymère est de 29 à 97%mol, de préférence 54 à 90%mol ou bien de manière équivalente le % en poids des unités A dans le polymère est de 7 à 81% masse, de préférence 20 à 62%w masse ; Le % en moles des unités B dans le polymère est de 1 à 20%mol de préférence 3,5 à 11 %mol ou bien de manière équivalente le % en poids des unités B dans le 20 polymère est de 1 à 64% masse, de préférence 4 à 25% masse ; Le % en moles des unités C dans le polymère est de 0 à 10%mol, de préférence 0%mol ou bien de manière équivalente le % en poids des unités C dans le polymère est de 0 à 7 % masse. de préférence 0% masse ; Le ,/o en moles des unités D dans le polymère est de 0,6 à 64%mol de préférence 25 2,3 à 42%mol ou bien de manière équivalente le % en masse des unités D dans le polymère est de 10 à 85% masse, de préférence 16 à 75% masse ; Le % en moles des unités Q dans D : de 8,2 à 99,9%mol de préférence de 35 à 98,7%mol ou bien de manière équivalente le % en masse des unités Q dans D : de 30 à 99,9% masse de préférence de 50 à 99,3% masse. 30 Propriétés : Le greffage facilite la solubilité des copolymères dans les hydrocarbures. Dans le cas des distillats moyens additivés avec les copolymères de l'invention, ceci permet d'améliorer les caractéristiques de filtrabilité TLF mesurée selon la procédure IP387. En effet la meilleure solubilité du polymère greffé évite que la partie insoluble du 35 copolymère colmate le filtre (en général de diamètre 1,6 micron) et permet de mesurer des valeurs de FBT (Filter Blocking Tendency) inférieures à celles du copolymère R B eN ea 2h-1 ,ose . ^4-Tcctcdcpct du c 18 initial. Cette amélioration de la FBT est constatée quelque soit la quantité de polymère greffée (quelque soit le % en moles de l'unité Q dans l'unité D). Dans le cas des EVA à faibles de taux de VA (inférieure à 32% en masse), son greffage permet de modifier son comportement rhéologique en solution concentrée, par exemple en solution à 70% en masse de polymère, dans une coupe aromatique de pétrole. En effet cette solution concentrée d'EVA présente un comportement thixotrope à 40 C avec des valeurs de viscosité élevée aux faibles gradients de cisaillement c'est-à-dire un seuil d'écoulement élevé. Le greffage confère à ce type de solution concentrée de copolymère EVA un comportement newtonien avec des valeurs de viscosité inférieures par rapport à LEVA initial, surtout aux faibles taux de cisaillement (_ Les copolymères selon l'invention sont ajoutés en tant qu'additifs de filtrabilité à des distillats, des carburants et des fiouls. Les distillats comprennent ainsi au moins une partie majeure d'une coupe hydrocarbonée de type distillat moyen de teneur en soufre inférieur à 5000 ppm de préférence inférieur à 500 ppm, et plus préférentiellement inférieur à 50 ppm, et d'une partie mineure d'au moins un additif bifonctionnel de filtrabilité et d'écoulement selon l'invention. HIRSCH6` BREA ETS Hrecets 2640026455-0?0724-Teztedep t doc Ces distillats sont représentés par les distillats de température d'ébullition comprise entre 150 et 450 C, de température de cristallisation commençante Tcc supérieure ou égale à -5 C, de préférence comprise entre -5 C et +10 C, et comprennent les distillats de distillation directe, les distillats sous vide, les distillats hydrotraités, les distillats issus du craquage catalytique et/ou de l'hydrocraquage de distillats sous vide, les distillats résultant de procédés de conversion type ARDS (par désulfuration de résidu atmosphérique) et/ou de viscoréduction, les distillats issus de la valorisation des coupes Fischer Tropsch, les distillats résultant de la conversion BTL (biomass to liquid) de la biomasse végétale et/ou animale, prise seule ou en l0 combinaison, et les esters d'huiles végétales et animales ou leurs mélanges. Bien entendu, la présente invention n'est pas limitée aux exemples et aux modes de réalisation décrits et représentés, mais elle est susceptible de nombreuses variantes accessibles à l'homme de l'art. Exemple de préparation des polymères greffés : 15 Deux grades de copolymère d'éthylène et d'acétate de vinyle EVA de départ ont été testés et sont référencés ci-après P1 et P2 : Pl correspond au polymère de départ comprenant les unités A dans laquelle n=130 et B représenté par la formule û (CHz-CHOCORI)m dans laquelle m =16 et RI est CH3. 20 P2 correspond au polymère de départ comprenant les unités A dans laquelle n=125 et B représenté par la formule û (CHz-CHOCORI)ä,û dans laquelle m =18 et R! est CH3. Procédé par ATRP : On opère comme dans les deux premières étapes comme dans le mode opératoire des 25 deux premières étapes décrites par Garcia F. G. et al dans Eur Polym J. 2002, 38, 759, correspondant à l'hydrolyse et l'estérification des sites OH. Mais pour la polymérisation ATRP, au lieu d'utiliser le couple catalytique CuCl/Bipyridine, on utilise le couple CuBr/PMDETA. Exemple 1. 30 Selon le procédé décrit dans le schéma ci dessous, le greffage a été réalisé à partir de l'EVA. Le suivi du greffage a été réalisé par RMN du proton. 35 R Br ets 26400 264+9-Oi07_3Texteder.ot do, / NaOH/CH3OH / 1 / ù CH2 ) -1--C H2 ùCHù ( CH2ùCH2 ) 1 CH2ùCH I I CHZùCH+ ( \--CH2ù m ` n ` m-x n O Toluène o OH H3C/ H3C 10 CICOCHCICH3 ( -CH2ùCH2) ( CH2ùCH n 0\ /Cù+=O ( CH2ùCHù} 15 )m-x H3C 0 CH3 1:1:11 ou ( Ratio molaire : [Amorceur/CuBr/Ligand]= [1;1:3] ( CH2ùCH2 ) + I \\\ CH2ùCH ) / I CH2ùCH )vl ( \\\ I CH2ùCH ) m_x \\l ( x2 ii ]'i'lrii.? i (IOH OCOCH ( CH2CI( ) Br + 2EHA cùo CH3 COOC8H17 1) La première étape est une hydrolyse effectuée par méthanolyse basique avec 25 une solution de soude à 10% en masse de soude dans le méthanol. Le taux de conversion des groupes acétate de vinyle en groupe alcool vinylique est controlé par le volume de solution basique introduit. Ainsi en faisant varier le taux d'hydrolyse on fait donc varier le nombre de greffons polyacrylate. 30 2) la deuxième étape est une estérification des groupes OH par le chlorure de chloracétyle. Le taux d'estérification des fonctions OH est contrôlé par la quantité de dérivé chloré introduite l'objectif étant de limiter la concentration en fonction OH on introduira au moins un équivalent de chlorure de chloracétyle par fonction OH: ainsi lorsque deux équivalents de dérivé chloré sont introduits l'estérification est totale en 35 présence de triéthylamine (sans triéthylamine ou avec une quantité de dérivé chloré inférieure à la stoechiométrie, la réaction est partielle. li1RSC H. 13REV'ETS Rre,ets ] 4 264 cp-0 Iexred&pot doc 20 H3C 21 3) L'étape ATRP de Polymérisation Radicalaire par Transfert d'atome a été optimisée et adaptée par rapport à celle décrite par Garcia pour augmenter le taux de conversion des monomères et obtenir une distribution des tailles plus étroite. Cette étape, qui utilise la réaction du système CuBr et PMEDTA avec le macroamorceur obtenu à l'étape 2) permet d'obtenir des réactions d'échanges avec des taux de conversion du monomère de 84 , 5% en 5h (mesurées par CPV = chromatographie en phase vapeur), et des distributions des tailles des polymères obtenus de 1,18 (mesurées en CPV). Un essai comparatif avec le système catalytique décrit par Garcia (CuCl/bipy) a montré que les taux de conversion des monomères sont plus faibles (61,5% en 22h) et les distributions des tailles des polymères obtenus sont plus larges (1,59). Le mode opératoire ci-dessus effectué avec 2 éthyle-hexyle-acrylate (2EHA) en tant que monomère vinylique substitué de formule M1 CH2=CZCOOR dans laquelle R est le groupe 2 éthyle-hexyle a été reproduit avec les monomères vinyliques substitués Ml dans lesquels le groupe R est le butyle, le lauryle, le vinylneododecanoate, ou différents mélanges contenant des groupes tridécyle, tetradécyle, pentadécyle, hexadécyle, eicosyle, stéraryle. Lorsque l'on opère par voie radicalaire simple, le polymère de départ est solubilisé dans un solvant aromatique (coupe kérosène par exemple) à une température de 90 C sous agitation. Ensuite en tenant compte de la température de décomposition de l'initiateur utilisé et en maintenant le milieu réactionnel sous gaz inerte (azote ou argon) on introduit à une vitesse constante le monomère et l'initiateur (peroxyde). En général la proportion de peroxyde est de 0.5 à 5% en masse par rapport au monomère à polymériser Lorsque l'on opère par voie radicalaire avec un macro-agent de transfert de type dérivé soufré, on hydrolyse partiellement les groupes VA, puis on estérifie avec de l'acide mercapto acétique : on obtient un EVA modifié mercapto qui est utilisé comme un agent de transfert de chaîne dans la polymérisation de l'acrylate initialisée par l'AIBN. Lorsque l'on opère par voie radicalaire avec un macro-agent de transfert avec dérivé halogéné on effectue tout d'abord la préparation d'un ethylène -vinyl chloroacétate par transestérification de l'EVA et de l'acide chloroacétique en présence de sulfate de mercure à température ambiante. Puis on obtient l'ethylène vinyl iodoacétate en faisant réagir l'éthylène vinyl chloroacetate avec de l'iodure de potassium (KI). Enfin on effectue la polymérisation du monomère acrylate initialisée par l'AIBN. R Brevets 26400 _ 6459-070774-Textedeptn doc On pourra aussi se référer au procédés décrits par Garcia F. G. et al, Polym. Int. 2002, 51, 1340-1347 ou par Teodorescu M. et al, Reactive&Functional Polymers 2004, 61, 387-395. Exemple 2 : Produits préparés. Les Masses molaires des produits préparés sont mesurées par GPC étalonnée standards Polystyrène est sont toutes comprises entre 10 000 et 30 000 g.mol-1. Les caractéristiques des produits préparés sont fournies dans le tableau 1. Tableau 1 ref polymère nature du polymère greffé de départ greffage %mol %mol %mol %mol %mol unité A (n) unité B (m- unité C (xl) unité D unité Q1 dans x) (x2) D (pl) 1 Pl aucun 88,8 (130) 11,2 (16) 0 (0) 0 (0) 0 (0) 2 _ 2EHA 79,7 (130) 8,9 (14,2) 0 (0) 11,4 (1,8) 94,9 (22) P1 3 P1 2EHA 81,4 (130) 5,6 (8,7) 0 (0) 12,9 (7,3) 83,4 (6) 4 P1 2EHA 84 (130) 9,2 (14) 0 (0) 6,7 (2) 88 (7,4) 5 P1 2EHA 86,9 (130) 8,2 (12) 0 (0) 4,95 (4) 69,4 (3) 6 Pl 2EHA 80,4 (130) 7,6 (12) 0 (0) 12 (4) 87,4 (8,4) 7 P1 2EHA 80,5 (130) 5,6 (8) 2,3 (4) 11,6 (4) 87,9(8) 8 P1 butyl acrylate 82,8 (130) 8,8 (13,4) 0 (0) 8,45 (2,6) 89,1 (8) 9 P1 lauryl 85,2 (130) 9 (13,4) 0 (0) 5, 8 (2,6) 81,3 (4,4) acrylate _ Pl méthacrylate 87 (130) 9,6 (14) 0 (0) 3,4 (2) 75,2 (2,9) ' C12-C15 l l P1 méthacrylate 86,3 (130) 9,2 (13,4) 0 (0) 4,6 (2,6) 75,8 (3,1) C16-C18 12 P1 copo 77,7 (130) 8,6 (14) 0 (0) 13,7 (2) 91,5 (11) (2EHA/MA C12-C15) 13 P1 veoval0 86,6 (130) 9,5 (13,7) 0 (0) 3,9 (2,3) 78,6 (3,8) 14 P2 aucun 87,5 (124) 12,5 (18) 0 (0) 0 (0) 0 (0) P2 2EHA 81,6 (124) 9,9 (15,3) 0 (0) 8,4 (2,7) 87,2 (7) 16 P2 2EHA 74,4 (124) 9,1 (15,3) 0 (0) 16,5 (2,7) 93,9 (15) 17 P2 2EHA 77,5 (124) 7,5 (12,2) 0 (0) 15 (5,8) 85,7 (5,9) 18 P2 2EHA 80,5 (124) 7,8 (12,2) 0 (0) 11,7 (5,8) 81,3 (3,3) X = XI+X2 La valeur de pl correspond au degré de polymérisation de l'unité Q1 dans D. Les échantillons l et 14 sont les échantillons de référence pour chacun des 15 grades d'EVA testés P1 ou P2. Les échantillons 2 et 3 ont la même quantité de polyacrylate mais pas le même nombre de greffons : R.'. Bie'ets 2(400 26454o?n'24-lextedcpet d,•c 10 23 L'échantillon 3 a quatre fois plus de greffons que l'échantillon 2, donc des greffons 4 fois plus courts, puisqu'on est à taux de polyacrylate constant. Parmi les échantillons greffés 2EHA (2 à 7), les échantillons 4 et 5 contiennent moins de 2EHA polya.crylate que les autres (cf. colonne %mol unité D). Les échantillons 8 à l 1 ont des greffons polyacrylates avec une chaîne alkyle qui diffère. L'échantillon 8 a des greffons poly(acrylate de butyle). L'échantillon 9 a des greffons poly(acrylate de lauryle). L'échantillon 10 a des greffons qui sont un mélange {poly(méthacrylate de lauryle) (20-30%), poly(méthacrylate de tridecyle) (25-35%), poly(méthacrylate de tetradecyle) (25-35%), et de poly(méthacrylate de pentadecyle) (15-25%)}. L'échantillon 11 a des greffons qui sont un mélange {poly(méthacrylate de stearyle) (60-75%), poly(méthacrylate d'hexadécyle) (22-35%), poly(méthacrylate d'eicosyle) ( L'échantillon 12 a des greffons mixtes 2EHA + mélange méthacrylate en C12-C15 = mélange {poly(méthacrylate de lauryle) (20-30%), poly(méthacrylate de tridecyle) (25-35%), poly(méthacrylate de tetradecyle) (25-35%), et de poly(méthacrylate de pentadecyle) (15-25%)}. L'échantillon 13 est greffé avec du vinylneodécanoate. Les échantillons 15 à 18 correspondent à des modifications du polymère P2 : L'échantillon 17 a le même nombre de greffons comparé à l'échantillon 18, mais les greffons sont plus longs (car le taux de polyacrylate est plus fort dans l'échantillon 17 que dans l'échantillon 18). Résultats. Les essais d'efficacité en TLF, filtrabilité (FBT) et viscosité ont été effectués sur deux types de gazoles Gz 1 et Gz2 dont les caractéristiques sont données dans le tableau 2. Le polymère P2 de part sa structure présente une meilleure efficacité sur le Gzl tandis que le polymère P 1 est plus efficace sur le Gz2. R Be,ets'_ 3 ](,754r~?U-24-Tesiedep: doc Tableau 2. référence Gzl Gz2 taux de Paraffines mesuré par LC/GC C24 8,61 4,58 5,47 4,64 0,66 0,94 TOTAL n-Paraffines ( amasse) 19,27 12,21 TLF ( C) -4 1 PTE ( C) température de point d'écoulement -12 _ -6 PT ( C) point de trouble -4 2 M V 15 0,8327 0,8541 Teneur en soufre ppm 39,8 930 Viscosité à 40 C mm2/s 2,725 2,6348 Cétane calculé D4737 50,1 44,8 Teneur en aromatiques IP391 Mono Aromatiques % 22,7 26,6 _ 6,2 9,1 Di Aromatiques % Poly Aromatiques % 0,6 1,9 TCC ( C)température de cristallisation -7/-6,2 -1.2 commençante. Distillation D86 ( C) Point Initial 167,6 1 56, 4 T10 203 189,8 T20 224,7 203,5 T50 274,5 271,9 T80 317,1 331,3 T90 337,4 354,3 T95 353,9 371,1 Point Final 356 373,4 Gz1 est un gazole dont le taux de soufre est inférieur à 50ppm, contient moins de 0,7% en poids de n-paraffines dont le nombre de carbone est supérieur à 24 et une concentration en paraffines C18-C23 supérieure à 5%, il présente aussi une TCC inférieur à -5 C. Gz2 est un gazole dont le taux de soufre est inférieur à 5000ppm, contient plus de 0,7% en poids de n-paraffines dont le nombre de carbone est supérieur à 24 et présente un TCC supérieure à -5 C. La TLF est mesurée selon la norme NF ENI 16. HIRSCH6 BREV'ETSBre~es 26400 064540?p-24-Tenedep t do. 24 25 Les polymères P1 et P2 présentent des paliers d'efficacité TLF à des concentrations proches de 140 ppm pour le Gz2 et proche de 210 ppm pour le Gzl. Les performances TLF des polymères modifiés ont été mesurées à ces deux concentrations de référence et comparées aux performances des polymères de départ. La viscosité des polymères est mesurée sur une solution de polymère diluée avec 30%w de Solvarex 10 (coupe aromatique de pétrole) à 40 C, avec un rhéomètre à contrainte imposée en géométrie cône-plan (20mm/2 ) en titane, avec un piège à solvant. La FBT (Filter Blocking Tendency) est mesurée par méthode IP 387 qui équivaut à la mesure de la solubilité de l'additif dans le gazole. L'additif est bien solubilisé si FBT 26 Les échantillons 1 et 14 sont les échantillons de référence pour chacun des grades d'EVA testés Pl ou P2. A noter que le Gz2 compte tenu de ses caractéristiques est beaucoup plus discriminant que le Gzl au niveau de l'efficacité en TLF. Les échantillons 2 et 3 ont la même quantité de polyacrylate mais pas le même nombre de greffons : L'échantillon 3 a quatre fois plus de greffons que l'échantillon 2, donc des greffons 4 fois plus courts, puisqu'on travaille à taux de polyacrylate constant. En efficacité TLF, on voit que l'échantillon 2 est efficace dans les deux types de distillats (Gzl et Gz2) alors que l'échantillon 3 n'est efficace que dans le Gzl. En effet, un taux de greffon trop élevé (% mole unité B > 7,5%mol) sur P1 modifie fortement la structure initiale du polymère de départ et engendre une dégradation de son efficacité qui est plus visible dans Gz2. Ils sont tous deux bien solubles (FBT L'échantillon 3 présente l'avantage, grâce à ses nombreux greffons, d'être beaucoup plus fluide que le polymère de départ Pl. Parmi les échantillons greffés 2EHA (2 à 7), les échantillons 4 et 5 contiennent moins de polyacrylate que les autres (cf colonne %mol unité D) : on voit que même avec un taux de polyacrylate plus faible, les échantillons restent efficaces en TLF, en solubilité (FBT On constate que l'échantillon 8 a une efficacité retardée en TLF dans le Gzl et que l'échantillon 11 n'est pas du tout efficace dans le Gzl. Ainsi les échantillons les plus efficaces en TLF sont ceux ayant des greffons poly((méth)acrylate d'alkyle) avec une chaîne alkyle comprise entre C8 et C15. De plus, ils sont tous bien solubilisés (FBT L'échantillon 12 est très efficace en TLF dans le Gzl et dans le Gz2. Il est également très bien solubilisé (FBT 27 L'échantillon 13 est greffé avec du vinylneodécanoate : il a une efficacité retardée en TLF dans le Gzl mais fonctionne bien dans le Gz2. Par contre il est plus visqueux que PI. Parmi les échantillons 15 à 18, seul l'échantillon 17 ne fonctionne pas en TLF dans le Gzl: si on le compare à l'échantillon 18, il a le même nombre de greffons, mais a des greffons plus longs (car le taux de polyacrylate est plus fort dans le 17 que dans le 18). Il y a donc une taille de greffons à ne pas dépasser (i.e. un taux de polyacrylate à ne pas dépasser) pour un nombre de greffons donné. Tous les échantillons sont bien solubles (FBT R RI Is _640, ,645,)-0707]J.Teatedepm, doc REVENDICATIONS 1. Copolymère d'éthylène et d'ester de vinyl greffé, de masse molaire supérieure à 10000 g.mol-icomprenant : a) une unité dérivée de l'éthylène de formule A û (CH2-CHZ)äû dans laquelle n est un nombre entier qui varie de 45 à 650 ; b) au moins une unité de formule B : û (CH2-CHOCORI),,,_X dans laquelle m est un nombre entier qui varie de 5 à 110, et R1 est au moins un groupe choisi parmi les groupes alkyl linéaire ou ramifié en C1-C15 ; c) une unité de formule C : û (CH2-CHOH)11û dans laquelle x1 va de 0 à 0,95 x; d) au moins une unité de formule D : û (CH2-CHG)x2û ou de formule D' ûCH2C(000CH3)Q)x2û dans laquelle x2 est toujours différent de 0 et varie de 0,05 x à x, de préférence x2 vaut x et G représente un groupe de formule G1 ou G2 ou G3 où G1 est représenté par la formule ûOCOCHCH3Q-G2 est représenté par la formule ûOCOCH2Q- G3 est représenté par la formule ûOCOCH2SQûdans lesquel Q représente -soit une unité de formule Q1 û(CH2-CZCOORg1)plûXq où pi varie de 1 à 800; -soit une unité de formule Q2 û(CH2-CZOCORg2)p2ûXq où p2 varie de 1 à 100; où X représente un halogène, de préférence Br ou I, q varie de 0 à 1, z représente un hydrogène ou un CH3, Rql ou Rq2 représente un groupe alkyle linéaire ou ramifié, saturé ou insaturé en C 1-C30 , de préférence en C4-Ci 5 ; copolymère dans lequel x = x1 + x2 et x varie de 0,25 à 55; 30 le % en moles des unités A dans le polymère est de 29 à 97% en moles; le % en moles des unités B dans le polymère est de 1 à 20% en moles; le % en moles des unités C dans le polymère est de 0 à 10% en moles ; R^Rrevets 26400'26459-071001-modif Textesuite notif inpi. doc 20 25 29 le % en moles des unités D ou D' dans le polymère est de 0,6 à 64% en moles et le % en moles des unités Q dans D ou D' est de 8,2 à 99,9% en moles. 2. Copolymère d'éthylène et d'ester de vinyl greffé selon la revendication 1, de masse molaires comprises de 10500 à 30000 g.mol-', comprenant : a) une unité dérivée de l'éthylène de formule A û (CH2-CH2)n dans laquelle n est un nombre entier qui varie de 45 à 650, de préférence 75 à 520. b) au moins une unité de formule B : û (CH2-CHOCOR1),,,_x dans laquelle m est un nombre entier qui varie de 5 à 110, de préférence 10 à 75, et RI est au moins un groupe choisi parmi les groupes alkyl linéaire ou ramifié en C1-C15 ; c) une unité de formule C : û (CH2-CHOH),d- dans laquelle xi va de 0 à 0,95 x, de préférence xi vaut 0; d) au moins une unité de formule D : û (CH2-CHG),2û dans laquelle x2 est toujours différent de 0 et varie de 0,05 x à x, de préférence x2 vaut x et G représente un groupe de formule G1 ûOCOCHCH3Qû dans lequel Q représente -soit une unité de formule QI û(CH2-CZCOORq,)plûXq pi varie de 1 à 800, de préférence de 1 à 50 ; -soit une unité de formule Q2 û(CH2-CZOCORg2)p2ûXq p2 varie de 1 à 100, de préférence de 1 à 10 ; où X représente un halogène, de préférence Br, q varie de 0 à 1, z représente un hydrogène ou un CH3, Rgi ou Rg2 représente un groupe alkyle linéaire ou ramifié, saturé ou insaturé en C1-C30 ou de préférence en C4-C15; copolymère dans lequel x = xi + x2 et x varie de 0,25 à 55 de préférence de 0,5 à 40 ; le % en moles des unités A dans le polymère est de 29 à 97% en moles, de préférence 54 à 90% en moles; le % en moles des unités B dans le polymère est de 1 à 20% en moles de préférence 3,5 à 1% en moles; le % en moles des unités C dans le polymère est de 0 à 10% en moles, de préférence 0% en moles; le % en moles des unités D dans le polymère est de 0,6 à 64% en moles de préférence 2,3 à 42% en moles et le % en moles des unités Q dans D va de 8,2 à 99,9% en moles, de préférence de 35 à 98,7% en moles. R', Brevets\26400'26459-071001-modif Textesuite notif inpidoc 30 3. Polymère selon la revendication 1 ou 2 dans lequel Q représente une unité de formule Q1 û(CH2-CZCOORgI)piûXq dans laquelle q vaut 0, p1 varie de 1 à 50. 4. Polymère selon l'une des revendications 1 à 3 dans lequel Rql représente un groupement alkyle linéaire ou ramifié, saturé ou insaturé en C6-C15 de préférence en C8-C12. 5. Polymère selon l'une des revendications 1 ou 2 dans lequel Q représente une unité de formule Q2 û(CH2-CZOCORg2)p2ûXq dans laquelle q vaut 0, p2 varie de 1 à 10, Z est H, et R12 représente un groupe alkyl ramifié en C5 à C25 de préférence en C5 à C15 dans lequel la ramification est située en n'importe quel point du radical alkyl, de préférence en position 2 ou 3 de la chaîne alkyle, de préférence de manière à obtenir un carbone tertiaire. 6. Polymère selon la revendication 5 dans lequel le groupe OCO Rq2 est choisi parmi les groupes pivalate, isopentanoate, isohexanoate, 2-ethylhexanoate, isononanoate, isodécanoate, isotridécanoate, néononanoate, néodecanoate et néoundécanoate. 7. Polymère selon la revendication 1 ou 2 dans lequel le radical OCORg2 provient des acides gras végétaux ou animaux dans lesquels le groupe Rq2 comprend des chaînes alkyles saturées ou insaturées, linéaires ou ramifiées en C8 à C25 , de préférence en C12 à C 15. 8. Polymère selon l'une des revendications 1 à 7 dans lequel l'unité de formule B représente a) soit une unité de formule B' û(CH2-CHOCOR' I )m'_x dans laquelle R' l est le groupe CH3, m' varie de 10 à 75 ; b) soit une unité de formule B" û(CH2-CHOCOR"1)mdans laquelle R"] est le groupe C2H5, m" varie de 10 à 75 ; c) soit une unité de formule B"' û(CH2-CHOCOR"' 1)m,.,_x dans laquelle R"' I est un groupe alkyl ramifié en C5 à C15 dans lequel la ramification est située en n'importe quel point du radical alkyl, de préférence en position 2 ou 3 de la chaîne alkyle, de préférence de manière à obtenir un carbone tertiaire, m"' varie de 10 à 75 ; soit un mélange de celles-ci, de préférence le mélange des unités B' et B" ou des unités B' et B"' ou des unités B" et B"'. 9. Polymère selon l'une des revendications 1 à 8 dans lequel : n=79 à 515 ; P. Brevets\26400,26459-071001-modif Textesuite notif inpi doc 31 l'unité de formule B représente une unité de formule B' ù(CH2-CHOCOR' i )m^_X dans laquelle R' l est le groupe CH3, et m' varie de 10 à 71 ; x varie de 0,5 à 36 avec x1=0. Q représente une unité de formule Q1 ù (CH2-CHCOOR)piùXq dans laquelle q vaut 0, pl varie de 1 à 50, et R représente un groupe alkyle linéaire ou ramifié, saturé ou insaturé en C1-C30 ou de préférence en C'4-C15 le % en moles des unités A dans le polymère est de 54 à 90% en moles le % en moles des unités B dans le polymère est de 3,5% à 11% en moles, le % en moles des unités C dans le polymère est de 0% en moles le % en moles des unités D dans le polymère est de 2,3% à 42% en moles et le % en moles des unités Q dans l'unité D est de 35% à 98,7% en moles. 10. Procédé de préparation des polymères greffés selon l'une des revendications 1 à 9 comprenant les étapes de : i) fourniture d'un polymère d'éthylène et d'ester de vinyle de départ comprenant : a) des unités dérivées de l'éthylène de formule A ù (CH2-CH2)p b) au moins une unité de formule B : (CH2-CHOCOR1),nù dans laquelle R1 est au moins un groupe choisi parmi les groupes alkyl linéaires ou ramifiés en C1-C15; un groupe CH2SH ou CH2I ; n et m variant dans des gammes de valeur telles que les masses moléculaires moyennes en nombre Mn du polymère de départ vont de 3000 à 20000g.mol-1 ; puis ii) introduction d'un initiateur de radicaux libres et réaction de polymérisation radicalaire au niveau des sites d'amorçages d'un monomère polymérisable de formule M1 CH2=CZCOOR, ou bien de formule M2 CH2=CZOCOR, monomère MI ou M2 dans lequel Z représente un hydrogène ou un CH3, le groupe R représente un groupe alkyle linéaire ou ramifié, saturé ou insaturé en C1-C30, réaction telle que le degré de polymérisation pl du monomère MI pour donner l'unité Q1 sur le site d'amorçage va de 1 à 800, ou bien le degré de polymérisation p2 du monomère M2 pour donner l'unité Q2 sur le site d'amorçage va de 1 à 100. l 1. Procédé selon la revendication 10 de préparation des polymères greffés selon l'une des revendications 1 à 7 comprenant les étapes de : R B e~ets ._6400 ]645~i-Oî0-~7-Te~teùe,xi dnc 32 j) fourniture d'un polymère d'éthylène et d'ester de vinyle de départ comprenant : a) des unités dérivées de l'éthylène de formule A û (CH2-CH2), b) au imoins une unité de formule B : û (CH2-CHOCORI)m dans laquelle RI est au moins un groupe choisi parmi les groupes alkyl linéaires ou ramifiés en C,-C1 ; n et m variant dans des gammes de valeur telles que les masses moléculaires moyennes en nombre Mn du polymère de départ vont de 3000 à 20000g.moF' ; puis jj) réaction d'hydrolyse partielle des esters d'alkyles présents dans l'unité B telle que le taux d'hydrolyse est inférieur ou égal à 50% des sites hydrolysables, de préférence inférieur à 20% des dits sites, puis jjj) réaction d'estérification au moins partielle de ces sites par un halogénure d'acide halogéné de formule XOC-CH2_,Xj-CH3 dans laquelle j vaut 1 ou 2 et X représente un halogène de préférence Cl, telle que le taux d'estérification est supérieur à 50% de préférence 100%; puis jjjj) réaction de polymérisation au niveau des sites d'amorçages porteurs d'un halogène, d'un monomère de formule Ml CH2=CZCOOR, ou bien d'un monomère de formule M2 CH2=CZOCOR, monomère dans lequel Z représente un hydrogène ou un CH3, le groupe R représente un groupe alkyle linéaire ou ramifié, saturé ou insaturé en C1-C30, réaction telle que le degré de polymérisation pl du monomère MI pour donner l'unité Q1 sur le site d'amorçage va de 1 à 50, ou bien le degré de polymérisation p2 du monomère M2 pour donner l'unité Q2 sur le site d'amorçage va de 1 à 6. 12. Procédé de préparation selon la revendication 11 dans lequel l'étape jjjj) est effectuée par polymérisation radicalaire par transfert d'atomes (ATRP) en présence d'un système catalytique comprenant un métal de transition, de préférence un halogénure de cuivre, tel que le CuBr, et un ligand azoté. 13. Procédé de préparation selon la revendication 11 dans lequel l'étape jjjj) est effectuée par voie radicalaire en présence d'un initiateur de radicaux. 14. Procédé de préparation selon la revendication 11 dans lequel l'étape jj) est suivie d'une étape kkk) de greffage d'un polyacrylate fonctionnalisé de formule TOC- (CH2-CHCOOR)p,- dans laquelle pl et R sont tels que défini précédemment et T représente un halogène en particulier le Cl ou un groupe OH. sur les groupes alcool du copolymère partiellement hydrolysé obtenu à l'étape jj). 11IRSCH6 BREV'[TS Brevets_'b400"_6-0S)-nt72J-Te,cirdepcn doc 33 15. Procédé selon l'une des revendications 10 à 13 dans lequel le taux de greffage en poids des unités de copolymères Q1 ou Q2 obtenues par polymérisation des monomères de type Ml ou M2 sur lesdits sites d'amorçage est de 10 à 80% de préférence de 15 à 70%. 16. Procédé selon l'une des revendications 10 à 14 pour la préparation des copolymères tels que définis dans l'une quelconque des revendications 1 à 9. 17. Solution concentrée d'un polymère selon l'une des revendications 1 à 9 dans un distillat hydrocarboné, de préférence à une concentration de plus de 50% en poids, de préférence de 60 à 80% en poids. 18. Utilisation de la solution concentrée selon la revendication 17 comme additif de filtrabilité et d'écoulement pour les hydrocarbures de type distillats moyens. 19. Utilisation selon la revendication 18 dans les hydrocarbures dont la teneur en n-paraffines contenant plus de 18 atomes de carbone supérieure à 4% en poids 20. Utilisation de la solution concentrée selon la revendication 17 comme base pour les carburants pour moteurs Diesel et les fiouls domestiques. 21. Additif bifonctionnel pour abaisser la filtrabilité et l'écoulement à basse température des hydrocarbures liquides comprenant un polymère greffé selon l'une des revendications 1 à 9. 22. Distillats moyens comprenant au moins une partie majeure d'une coupe hydrocarbonée de type distillat moyen de teneur en soufre inférieur à 5000 ppm de préférence inférieur à 500 ppm, et plus préférentiellement inférieur à 50 ppm, et d'une partie mineure d'au moins un additif bifonctionnel de filtrabilité et d'écoulement selon la revendication 21. 23 Distillat selon la revendication 22 dans lequel la partie majeure est constituée par les distillats de température d'ébullition comprise entre 150 et 450 C, de température de cristallisation commençante Tcc supérieure ou égale à -5 C, de préférence comprise entre -5 C et +10 C, comprenant les distillats de distillation directe, les distillats sous vide, les distillats hydrotraités, les distillats issus du craquage catalytique et/ou de l'hydrocraquage de distillats sous vide, les distillats résultant de procédés de conversion type ARDS (par désulfuration de résidu atmosphérique) et/ou de viscoréduction, les distillats issus de la valorisation des coupes Fischer Tropsch, les distillats résultant de la conversion BTL (biomass to liquid) de la biomasse végétale et/ou animale, prise seule ou en combinaison, et les esters d'huiles végétales et animales ou leurs mélanges. R Bre^ets:2_6400,26459-070724-Textedejxt do,: 20 24. Distillat selon la revendication 23 dont la teneur en n-paraffines contenant plus de 18 atomes de carbone supérieure à 4% en poids. 25. Distillat selon la revendication 23 ou 24 dont la teneur en poids de n-paraffines dont le nombre de carbone est supérieur à 24, est supérieure ou égale à 0,7%. 26. Distillat selon l'une des revendications 23 à 25 dont la teneur en poids de n- paraffines ayant un nombre de carbone variant de C24 à C40 varie de 0,7 à 2%. 27. Carburant Diesel comprenant de 0 à 500 ppm de soufre et comprenant au moins un distillat selon l'une des revendications 22 à 26. 28. Carburant comprenant un distillat selon l'une des revendications 22 à 26 dans lequel la partie mineure comprend de 10 à 5000 ppm d'au moins un additif bifonctionnel de filtrabilité et d'écoulement selon la revendication 21 éventuellement en mélange d'autres additifs détergents, dispersants, désémulsifiants, anti-mousses, biocide, réodorants, améliorants de cétane, anticorrosions, modificateurs de friction, améliorants de lubrifiance, de combustion, de point de trouble, de point d'écoulement, d'antisédimentation et de conductivité. 29. Fioul de chauffage comprenant de 0 à 5000 ppm de soufre comprenant au moins un distillat selon l'une des revendications 22 à 26. 30. Fioul lourd comprenant au moins un distillat selon l'une des revendications 22 à 26. R'.13ren'ets'263(,0^_6459jG072_4-Testedepoi doc